【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
２つの電極と、
この２つの電極間に配置される少なくとも２つの領域であって、
非移動性ドーパントでドープされた有機材料を含む第１の領域（ここで、該有機材料は、共役分子、オリゴマー、及びポリマーから成る群より選択される）、及び
半導体領域；
を含む前記少なくとも２つの領域、
とを含んでなるダイオード。
【請求項２】
電極が不透明及び透明から選択され、半導体領域が以下から成る群より選択される半導体を含む、請求項１に記載のダイオード：
非移動性ドーパントでドープされた有機材料（ここで該有機材料は、共役分子、オリゴマー及びポリマーから選択される）（ここで非移動性ドーパントは、ｎ型及びｐ型のドーパントから選択される）；及び
シリコン、ゲルマニウム、シリコンとゲルマニウムの化合物及び合金、砒化ガリウム、リン化ガリウム、窒化ガリウム、硫化カドミウム、セレン化カドミウム、硫化亜鉛、酸化チタン、酸化亜鉛、酸化タングステン、酸化モリブデン、及び硫化チタンから成る群より選択される無機半導体。
【請求項３】
半導体領域がドープされ、ここで該ドーパントが、p型及びｎ型ドーパントから成る群より選択される、請求項１記載のダイオード。
【請求項４】
ダイオードが光起電力セルである、請求項３に記載のダイオード。
【請求項５】
半導体領域が、非移動性ドーパントでドープされた有機材料であり、ダイオードがさらに、電極と第１の領域の間の正孔輸送層、電極と第１の領域の間の電子遮断層、第２の電極と半導体領域の間の電子輸送層及び第２の電極と半導体領域の間の正孔遮断層から成る、少なくとも一つの付加的な層をさらに含む、請求項１に記載のダイオード。
【請求項６】
半導体領域が非移動性ドーパントでドープされた有機材料を含み、ここで該有機材料は、共役分子、オリゴマー及びポリマーから成る群より選択され、及びここで非移動性ドーパントはn型及びp型ドーパントから選択され；及び
第１の領域の有機材料及び半導体領域の有機材料が、フルオロアリール、ヘキサセン、ヘキサチオフェン、ペンタセン、ペンタチオフェン、ペリレン、フタロシアニン、ポルフィリン、サフィリン、スチルベン、ターフェニル、テトラセン、テトラチオフェン、テキサフィリン、ポリアセチレン、ポリアニリン、ポリアリールアミン、ポリカルバゾール、ポリジアセチレン、ポリフルオレン、ポリインデン、ポリフェニレン、ポリフェニレンアセチレン、ポリフェニレンビニレン、ポリフタロシアニン、ポリポルフィリン、ポリピロール、ポリキナゾリン、ポリキノリン、ポリキノキサリン、ポリサフィリン、ポリシラン、ポリテキサフィリン、ポリチアゾール、ポリチオフェン、これらポリマーの対応オリゴマー、及び２種以上の異なる繰返し単位を含むこれらポリマーのコポリマーから成る群より独立に選択され；
前記有機材料は、それぞれ独立に、アミド、アルキル、アルコキシ、アリール、アリールオキシ、シアノ、エステル、フルオロアルキル、フルオロアリール、ハライド、ヘテロアリール、スルホン、スルホキシ、及びチオエーテルから成る群より選択される炭素置換基でいずれの炭素上で置換されていてもよく；
前記有機材料は、それぞれ独立に、置換若しくは無置換アルキル、アリール、及び金属イオンから成る群より選択される窒素置換基でいずれの窒素原子上で置換されていてもよく；かつ
前記窒素置換基又は炭素置換基のいずれも架橋していてもよく、かつ該架橋置換基は、繰返し単位間で架橋していてもよい、請求項２記載のダイオード。
【請求項７】
第１及び第２の有機材料の少なくとも一方が、デンドリマー、ハイパーブランチポリマー、共役マクロ環を含む材料（ここで、前記共役マクロ環が、それぞれ独立に、水素又は金属イオンのどちらか一方と配位結合している）、吸光係数が少なくとも104の400nm〜700nmの吸収帯を有する発色団を含む材料及び双性ドーピング剤から誘導されるドーパントを含む材料から成る群より選択される、請求項６記載のダイオード。
【請求項８】
第１及び第２の有機材料の少なくとも一方が、１，０００より大きい分子量を有するポリマー又はオリゴマーのドーパントを含む、請求項６記載のダイオード。
【請求項９】
第１及び第２の有機材料の少なくとも一方が、８０℃より高いガラス転移温度を有するポリマーを含む、請求項６記載のダイオード。
【請求項１０】
第１及び第２の有機材料の少なくとも一方が、ポリ(1,4-(2,5-ジヘキシルオキシフェニレン)-4,4'-トリフェニルアミンジイル)；ポリ(1,4-(2,5-ジヘキシルオキシフェニレン)-1,4-フェニルオキサジアゾリルフェニレン)；ポリ(1,4-(2,5-ジヘキシルオキシフェニレン)-4,4'-ジフェニルオキサジアゾールジイル-コ-1,4-(2,5-ジヘキシルオキシフェニレン)-4,4'-トリフェニルアミンジイル)；ポリ-1,4-(2,5-ジヘキシルオキシフェニレン)-4,4'-トリフェニルアミンジイル-コ-1,4-(2-メトキシ-5-(4-ナトリウムスルホナトフェニレンオキシ))フェニレン)；及びポリ(1,4-(2,5-ジヘキシルオキシフェニレン)-1,4-フェニルオキサジアゾリルフェニレン-コ-1,4-(2-メトキシ-5-(4-トリメチルアンモニウムフェニレンオキシクロライド)-フェニレン))から成る群より選択されるポリマーを含む、請求項６記載のダイオード。
【請求項１１】
第３の半導体領域と第３の電極を有する請求項１記載のダイオードであって、前記第３の電極は前記第３の半導体領域とだけ接し、かつ前記第３の半導体領域は前記第１の領域又は第２の半導体領域の一方とだけ接して、pnp及びnpnから成る群より選択されるトランジスター構造を形成する、ダイオード。
【請求項１２】
前記第１、第２、及び第３の領域が、すべて非移動性ドーパントでドープされた有機材料であり、かつ該有機材料は、それぞれ、共役分子、オリゴマー、及びポリマーから成る群より選択される、請求項１１記載のダイオード。
【請求項１３】
請求項１記載のダイオードと、該素子を嫌気的かつ無水状態で維持する手段。
【請求項１４】
非移動性ドナードーパントを有する第１の有機材料と、
第１の有機材料と同一又は異なってもよい第２の有機材料（ここで、第２の有機材料は、非移動性アクセプタードーパントを含む）とを含み、かつ第１及び第２の有機材料が、少なくとも１つの相界を有することを特徴とする組成物。
【請求項１５】
相界が、平面、１．１〜１０００の粗さ係数を有する粗面、及び１ｎｍ〜１０００ｎｍの厚さを有する明瞭でない面から成る群より選択される、請求項１４記載の組成物。
【請求項１６】
ドナードーパント及びアクセプタードーパントの少なくとも１つが、第１又は第２の有機材料に化学的に結合する、請求項１４記載の組成物。
【請求項１７】
ドナードーパント及びアクセプタードーパントの少なくとも１つが、双性イオンドーピング剤及びイオン性オリゴマー又はポリマーから誘導されるドーパントから成る群より選択される、請求項１４記載の組成物。
【請求項１８】
第１及び第２の有機材料が、フルオロアリール、ヘキサセン、ヘキサチオフェン、ペンタセン、ペンタチオフェン、ペリレン、フタロシアニン、ポルフィリン、サフィリン、スチルベン、ターフェニル、テトラセン、テトラチオフェン、テキサフィリン、ポリアセチレン、ポリアニリン、ポリアリールアミン、ポリカルバゾール、ポリジアセチレン、ポリフルオレン、ポリインデン、ポリフェニレン、ポリフェニレンアセチレン、ポリフェニレンビニレン、ポリフタロシアニン、ポリポルフィリン、ポリピロール、ポリキナゾリン、ポリキノリン、ポリキノキサリン、ポリサフィリン、ポリシラン、ポリテキサフィリン、ポリチアゾール、ポリチオフェン、これらポリマーの対応オリゴマー、及び２種以上の異なる繰返し単位を含むこれらポリマーのコポリマーから成る群より独立に選択され；
前記有機材料は、それぞれ独立に、アミド、アルキル、アルコキシ、アリール、アリールオキシ、シアノ、エステル、フルオロアルキル、フルオロアリール、ハライド、ヘテロアリール、スルホン、スルホキシ、及びチオエーテルから成る群より選択される炭素置換基でいずれの炭素上で置換されていてもよく；
前記有機材料は、それぞれ独立に、置換若しくは無置換アルキル、アリール、及び金属イオンから成る群より選択される窒素置換基でいずれの窒素原子上で置換されていてもよく；
前記窒素置換基又は炭素置換基のいずれも架橋していてもよく、かつ該架橋置換基は、繰返し単位間で架橋していてもよく；かつ
前記ポリマーのいずれも直鎖、分枝、ハイパーブランチ、デンドリマー又は架橋されてもよい請求項１４記載の組成物。
【請求項１９】
前記第１及び第２の有機材料の少なくとも一方が、吸光係数が少なくとも104の、400nm〜700nmの吸収帯を有する発色団を含む、請求項１４記載の組成物。
【請求項２０】
前記第１及び第２の有機材料の少なくとも一方が、ポリ(1,4-(2,5-ジヘキシルオキシフェニレン)-4,4'-トリフェニルアミンジイル)；ポリ(1,4-(2,5-ジヘキシルオキシフェニレン)-1,4-フェニルオキサジアゾリルフェニレン)；ポリ(1,4-(2,5-ジヘキシルオキシフェニレン)-4,4'-ジフェニルオキサジアゾールジイル-コ-1,4-(2,5-ジヘキシルオキシフェニレン)-4,4'-トリフェニルアミンジイル)；ポリ-1,4-(2,5-ジヘキシルオキシフェニレン)-4,4'-トリフェニルアミンジイル-コ-1,4-(2-メトキシ-5-(4-ナトリウムスルホナトフェニレンオキシ))フェニレン)；及びポリ(1,4-(2,5-ジヘキシルオキシフェニレン)-1,4-フェニルオキサジアゾリルフェニレン-コ-1,4-(2-メトキシ-5-(4-トリメチルアンモニウムフェニレンオキシクロライド)-フェニレン))から成る群より選択されるポリマーを含む、請求項１４記載の組成物。
【請求項２１】
以下の工程を含むダイオードの形成方法：
ドープされた無機半導体及び非移動性ドーパントでドープされた有機材料から成る群より選択される半導体を含んだ第１の領域を調製する工程、ここで前記有機材料は、共役分子、オリゴマー及びポリマーから成る群より選択され、及び
非移動性ドーパントでドープされた有機材料を含む、第１の領域と接触する第２の領域を調製する工程、ここで前記有機材料は、共役分子、オリゴマー及びポリマーから成る群より選択される。
【請求項２２】
前記第１の領域におけるドーパントがアニオンであり、第２の領域におけるドーパントがカチオンであり、ここで該アニオン及びカチオンが、第１の領域における酸及び第２の領域における塩基を脱水で中和することにより形成する、請求項２１記載の方法。
【請求項２３】
請求項２１記載の方法であって、第１の領域を以下の工程により調製する方法：
第１の非ドープドポリマーを溶媒に溶かし、前記第１の非ドープドポリマーをドーピング剤と反応させてドープドポリマーと副生物を生成し（該ドープドポリマーは溶液中に残存し、かつ該副生物は沈殿するように）、この溶液をろ過して前記副生物を除去する工程を含む、第１のドープドポリマーの溶液を形成する工程；
前記第１のドープドポリマーのろ過した溶液から前記第１のドープドポリマーの層を形成する工程；
第２の非ドープドポリマーを溶媒に溶かし、前記第２の非ドープドポリマーを第２のドーピング剤と反応させて第２のドープドポリマーと副生物を生成し（該第２のドープドポリマーは溶液中に残存し、かつ該副生物は沈殿するように）、この溶液をろ過して前記副生物を除去する工程を含む、第２のドープドポリマーの溶液を形成する工程；
前記第２のドープドポリマーのろ過した溶液から前記第２のドープドポリマーの層を形成する工程；及び
前記第１及び第２のドープドポリマーの層を積層する工程。
【請求項２４】
請求項２１記載する方法であって、第１の領域を以下の工程により調製する方法：
第１のドープドポリマーの溶液を形成する工程；
第１のドープドポリマーの層を形成する工程；
第２のドープドポリマーの溶液を形成する工程；
第２のドープドポリマーの層を形成する工程；及び
前記第１及び第２のドープドポリマーの層を積層する工程。
【請求項２５】
前記第１のドープドポリマーフィルムが、電極を覆って形成される、請求項２４記載の方法。
【請求項２６】
前記電極が透明電極である、請求項２５記載の方法。
【請求項２７】
第１及び第２のドープドポリマーにより形成される接合部が、ホモ接合部及びヘテロ接合部から選択される、請求項２４に記載の方法。
【請求項２８】
請求項２１記載の方法であって、第１の領域を以下の工程により調製する方法：
第１の非ドープドポリマーを溶媒に溶かし、前記第１の非ドープドポリマーをドーピング剤と反応させてドープドポリマーを形成し（該ドープドポリマーは溶液から沈殿し、かつ該反応のいずれの副生物も溶液中に残存するように）、この溶液をろ過して前記第１ドープドポリマーを単離し、この第１のドープドポリマーを第２の溶媒に再び溶かして第１のドープドポリマー溶液を形成する工程を含む、第１のドープドポリマーの溶液を形成する工程；
前記第１のドープドポリマーの溶液の第１の層を形成する工程；
第２の非ドープドポリマーを溶媒に溶かし、前記第２の非ドープドポリマーをドーピング剤と反応させて第２のドープドポリマーを形成し（該第２のドープドポリマーは溶液から沈殿し、かつ該反応のいずれの副生物も溶液中に残存するように）、この溶液をろ過して前記第２のドープドポリマーを単離し、この第２のドープドポリマーを第２の溶媒に再び溶かす工程を含む、第２のドープドポリマーの溶液を形成する工程；
前記第２のドープドポリマー溶液から前記第２のドープドポリマーの第２の層を形成する工程；及び
第１及び第２のドープドポリマーの層の積層、並びにスピンコーティング、デイップコーティング、スプレーコーティング、カーテンコーティング、ドクターブレーデイング、スクリーンプリンティング、ロールプリンティング、フレキソプリンティング、オフセットプリンティング、インクジェットプリンティング、スプレーペインティング、スタンピング、及びブラシペインティングから成る群より選択されるプロセスを用いた、第１のドープドポリマーの全体又は一部を覆う第２のドープドポリマーの層の形成から成る群より選択される工程。
【手続補正２】
【補正対象書類名】明細書
【補正対象項目名】００３５
【補正方法】変更
【補正の内容】
【００３５】
追加の層が存在してもよく、追加の層として、励起子遮断層、電荷輸送層、追加の半導体層、バリア層、トンネル層、反射若しくは反射防止層、好ましい方向の結晶化度を誘導するためのアラインメント層、又は他の機能層が挙げられる。
染料及び顔料、又は発色団の非限定例として、ビピリジン及びフェナントロリンの金属錯体、シアン化金属錯体及び化合物、金属マクロ環又は非金属マクロ環（ポルフィリン、アザポルフィリン、フタロシアニン、拡大されたポルフィリン、及び環状ポリピロール（サフィリン(sapphyrin)及びテキサフィリン(texaphyrin)を含む）、ジベンゾテトラアザアンヌレン、クロロフィル、及びクロロフィリンを含む）、シアニン染料、フルオレッセイン染料、インジゴ型染料、フェノチアジン染料、ビオロゲン染料、カーボン、及びナノ粒子顔料、例えばカルコゲン化カドミウム、カルコゲン化亜鉛、カルコゲン化チタン等が挙げられる。
染料又は発色団の非限定の特定例として、ルテニウム(II)トリス(ビピリジン)、Ru(4,4'-ジカルボン酸-2,2'-ビピリジン)2(NCS)2、鉄(II)トリスビピリジン、鉄(II)トリスフェナントロリン、プルシアンブルー、C60、Ru2(CN)6、亜鉛テトラフェニルポルフィリン、鉄オクタキスカルボン酸エチルエステルフタロシアニン、コバルトサフィリン、鉄ヘキサエチルテキサフィリン、H2ジベンゾ-1,4,8,11-テトラアザ-14-アンヌレン、マグネシウムクロロフィル、銅クロロフィリン、メロシアニン、フルオレッセイン、インジゴ、メチレンブルー、パラコート、セレン化カドミウム、硫化亜鉛、硫化チタン等が挙げられる。
本発明の実施態様の一例を、以下に示す。
（１）２つの電極と、
この２つの電極間に配置される少なくとも２つの領域であって、
非移動性ドーパントでドープされた有機材料を含む第１の領域（ここで、該有機材料は、共役分子、オリゴマー、及びポリマーから成る群より選択される）、及び
半導体領域；
を含む前記少なくとも２つの領域、
とを含んでなるダイオード。
（２）前記第１の領域の前記非移動性ドーパントがｐ型ドーパントであり、かつ
前記半導体領域が、非移動性ｎ型ドーパントでドープされた有機材料である（ここで、該有機材料は、共役分子、オリゴマー、及びポリマーから成る群より選択される）、（１）記載のダイオード。
（３）前記２つの電極の少なくとも１つが透明である、（１）記載のダイオード。
（４）該ダイオードが光ダイオードである、（３）記載のダイオード。
（５）該ダイオードが光起電力セルである、（３）記載のダイオード。
（６）前記半導体領域が無機半導体を含む、（１）記載のダイオード。
（７）前記無機半導体がドープされている、（６）記載のダイオード。
（８）前記無機半導体が、シリコン、ゲルマニウム、シリコンとゲルマニウムの化合物及び合金、砒化ガリウム、リン化ガリウム、窒化ガリウム、硫化カドミウム、セレン化カドミウム、硫化亜鉛、酸化チタン、酸化亜鉛、酸化タングステン、酸化モリブデン、及び硫化チタンから成る群より選択される、（７）記載のダイオード。
（９）２つの電極と、
この２つの電極間に配置される少なくとも２つの層であって、
非移動性アクセプタードーパントでドープされた有機材料を含む第１の層（ここで、該有機材料は、共役分子、オリゴマー、及びポリマーから成る群より選択される）、及び
非移動性ドナードーパントでドープされた有機材料を含む第２の層（ここで、該有機材料は、共役分子、オリゴマー、及びポリマーから成る群より選択される）
を含む前記少なくとも２つの層、
とを含んでなるダイオード。
（１０）前記第１及び第２の有機材料が、ポリアセチレン、ポリアニリン、ポリアリールアミン、ポリカルバゾール、ポリジアセチレン、ポリフルオレン、ポリインデン、ポリフェニレン、ポリフェニレンアセチレン、ポリフェニレンビニレン、ポリフタロシアニン、ポリポルフィリン、ポリピロール、ポリキナゾリン、ポリキノリン、ポリキノキサリン、ポリサフィリン、ポリシラン、ポリテキサフィリン、ポリチアゾール、ポリチオフェン、これらポリマーの対応オリゴマー、及び２種以上の異なる繰返し単位を含むこれらポリマーのコポリマーから成る群より独立に選択され；
前記有機材料は、それぞれ独立に、アミド、アルキル、アルコキシ、アリール、アリールオキシ、シアノ、エステル、フルオロアルキル、フルオロアリール、ハライド、ヘテロアリール、スルホン、スルホキシ、及びチオエーテルから成る群より選択される炭素置換基でいずれの炭素上で置換されていてもよく；
前記有機材料は、それぞれ独立に、置換若しくは無置換アルキル、アリール、及び金属イオンから成る群より選択される窒素置換基でいずれの窒素原子上で置換されていてもよく；かつ
前記窒素置換基又は炭素置換基のいずれも架橋していてもよく、かつ該架橋置換基は、繰返し単位間で架橋していてもよい、（９）記載のダイオード。
（１１）前記第１及び第２の有機材料が、フルオロアリール、ヘキサセン、ヘキサチオフェン、ペンタセン、ペンタチオフェン、ペリレン、フタロシアニン、ポルフィリン、サフィリン、スチルベン、ターフェニル、テトラセン、テトラチオフェン、及びテキサフィリンから成る群より独立に選択され；
前記有機材料は、それぞれ独立に、アミド、アルキル、アルコキシ、アリール、アリールオキシ、シアノ、エステル、フルオロアルキル、フルオロアリール、ハライド、ヘテロアリール、スルホン、スルホキシ、及びチオエーテルから成る群より選択される炭素置換基でいずれの炭素上で置換されていてもよく；
前記有機材料は、それぞれ独立に、置換若しくは無置換アルキル、アリール、及び金属イオンから成る群より選択される窒素置換基でいずれの窒素原子上で置換されていてもよく；かつ
前記窒素置換基又は炭素置換基のいずれも架橋していてもよい、（９）記載のダイオード。
（１２）前記第１及び第２の有機材料が、デンドリマー又はハイパーブランチポリマーのいずれか１つである、（９）記載のダイオード。
（１３）前記第１及び第２の有機材料の少なくとも一方が、少なくとも１種の共役マクロ環を含み、かつ前記共役マクロ環が、それぞれ独立に、水素又は金属イオンのどちらか一方と配位結合している、（９）記載のダイオード。
（１４）前記第１及び第２の有機材料の少なくとも一方が、吸光係数が少なくとも104の、400nm〜700nmの吸収帯を有する発色団を含む、（９）記載のダイオード。
（１５）前記第１及び第２の有機材料の少なくとも一方が、双性イオンドーピング剤由来のドーパントを含む、（９）記載のダイオード。
（１６）非移動性ドナードーパントを有する第１の有機材料と、
第１の共役材料と同一又は異なってもよい第２の有機材料（ここで、第２の共役有機材料は、非移動性アクセプタードーパントを含む）とを含み、かつ第１及び第２の共役有機材料が、少なくとも１つの相界を有することを特徴とする組成物。
（１７）前記相界が平面である、（１６）記載の組成物。
（１８）前記相界が粗面である、（１７）記載の組成物。
（１９）その粗さ係数が約1.1〜1000である、（１８）記載の組成物。
（２０）その粗さ係数が約1.1〜100である、（１８）記載の組成物。
（２１）前記第１の有機材料と第２の有機材料の少なくとも一方が共役有機材料を含む、（１７）記載の組成物。
（２２）前記相界が明瞭でなく、かつ約１〜1000nmの厚さを有する、（１６）記載の組成物。
（２３）前記ドナードーパントが、第２相中濃度より高い第１相中濃度を有し、かつ前記アクセプタードーパントが、前記第１相中濃度より高い前記第２相中濃度を有する、（１６）記載の組成物。
（２４）前記ドナードーパントの80％以上が前記第１相中にあり、かつ前記アクセプタードーパントの80％以上が前記第２相中にある、（２３）記載の組成物。
（２５）前記ドナードーパントが、前記第１の共役有機材料と化学的に結合している、（１６）記載の組成物。
（２６）前記アクセプタードーパントが、前記第２の共役有機材料と化学的に結合している、（１６）記載の組成物。
（２７）前記ドナードーパントが、双性イオンドーピング剤由来である、（１６）記載の組成物。
（２８）前記アクセプタードーパントが、双性イオンドーピング剤由来である、（１６）記載の組成物。
（２９）前記ドーパントが、イオン性オリゴマー又はポリマーのどちらか１つである、（１６）記載の組成物。
（３０）前記第１及び第２の有機材料が、ポリアセチレン、ポリアニリン、ポリアリールアミン、ポリカルバゾール、ポリジアセチレン、ポリフルオレン、ポリインデン、ポリフェニレン、ポリフェニレンアセチレン、ポリフェニレンビニレン、ポリフタロシアニン、ポリポルフィリン、ポリピロール、ポリキナゾリン、ポリキノリン、ポリキノキサリン、ポリサフィリン、ポリシラン、ポリテキサフィリン、ポリチアゾール、ポリチオフェン、これらポリマーの対応オリゴマー、及び２種以上の異なる繰返し単位を含むこれらポリマーのコポリマーから成る群より独立に選択され；
前記有機材料は、それぞれ独立に、アミド、アルキル、アルコキシ、アリール、アリールオキシ、シアノ、エステル、フルオロアルキル、フルオロアリール、ハライド、ヘテロアリール、スルホン、スルホキシ、及びチオエーテルから成る群より選択される炭素置換基でいずれの炭素上で置換されていてもよく；
前記有機材料は、それぞれ独立に、置換若しくは無置換アルキル、アリール、及び金属イオンから成る群より選択される窒素置換基でいずれの窒素原子上で置換されていてもよく；かつ
前記窒素置換基又は炭素置換基のいずれも架橋していてもよく、かつ該架橋置換基は、繰返し単位間で架橋していてもよい、（１６）記載の組成物。
（３１）前記第１及び第２の有機材料が、フルオロアリール、ヘキサセン、ヘキサチオフェン、ペンタセン、ペンタチオフェン、ペリレン、フタロシアニン、ポルフィリン、サフィリン、スチルベン、ターフェニル、テトラセン、テトラチオフェン、及びテキサフィリンから成る群より独立に選択され；
前記有機材料は、それぞれ独立に、アミド、アルキル、アルコキシ、アリール、アリールオキシ、シアノ、エステル、フルオロアルキル、フルオロアリール、ハライド、ヘテロアリール、スルホン、スルホキシ、及びチオエーテルから成る群より選択される炭素置換基でいずれの炭素上で置換されていてもよく；
前記有機材料は、それぞれ独立に、置換若しくは無置換アルキル、アリール、及び金属イオンから成る群より選択される窒素置換基でいずれの窒素原子上で置換されていてもよく；かつ
前記窒素置換基又は炭素置換基のいずれも架橋していてもよい、（１６）記載の組成物。
（３２）前記第１及び第２の有機材料が、デンドリマー又はハイパーブランチポリマーのいずれか１つである、（１６）記載の組成物。
（３３）前記第１及び第２の有機材料の少なくとも一方が、少なくとも１種の共役マクロ環を含み、かつ前記共役マクロ環が、それぞれ独立に、水素又は金属イオンのどちらか一方と配位結合している、（１６）記載の組成物。
（３４）前記第１及び第２の有機材料の少なくとも一方が、吸光係数が少なくとも104の、400nm〜700nmの吸収帯を有する発色団を含む、（１６）記載の組成物。
（３５）有機ｐ-ｎ接合部の製作方法であって、以下の工程：
第１の非ドープドポリマーを溶媒に溶かし、前記第１の非ドープドポリマーをドーピング剤と反応させてドープドポリマーと副生物を生成し（該ドープドポリマーは溶液中に残存し、かつ該副生物は沈殿するように）、この溶液をろ過して前記副生物を除去する工程を含む、第１のドープドポリマーの溶液を形成する工程；
前記第１のドープドポリマーのろ過した溶液から前記第１のドープドポリマーの層を形成する工程；
第２の非ドープドポリマーを溶媒に溶かし、前記第２の非ドープドポリマーを第２のドーピング剤と反応させて第２のドープドポリマーと副生物を生成し（該第２のドープドポリマーは溶液中に残存し、かつ該副生物は沈殿するように）、この溶液をろ過して前記副生物を除去する工程を含む、第２のドープドポリマーの溶液を形成する工程；
前記第２のドープドポリマーのろ過した溶液から前記第２のドープドポリマーの層を形成する工程；及び
前記第１及び第２のドープドポリマーの層を積層する工程；
から成る、方法。
（３６）有機ｐ-ｎ接合部の製作方法であって、以下の工程：
第１のドープドポリマーの溶液を形成する工程；
第１のドープドポリマーの層を形成する工程；
第２のドープドポリマーの溶液を形成する工程；
第２のドープドポリマーの層を形成する工程；及び
前記第１及び第２のドープドポリマーの層を積層する工程；
から成る、方法。
（３７）前記第１のドープドポリマーフィルムが、電極を覆って形成される、（３６）記載の方法。
（３８）前記電極が透明電極である、（３５）記載の方法。
（３９）前記第１及び第２のドープドポリマーがそれぞれ同一のポリマーを含むことによって、ホモ接合部を形成する、（３５）記載の方法。
（４０）前記第１及び第２のドープドポリマーがそれぞれ異なる共役ポリマーを含むことによって、ヘテロ接合部を形成する、（３５）記載の方法。
（４１）有機ｐ-ｎ接合部の製作方法であって、以下の工程：
第１の非ドープドポリマーを溶媒に溶かし、前記第１の非ドープドポリマーをドーピング剤と反応させてドープドポリマーを形成し（該ドープドポリマーは溶液から沈殿し、かつ該反応のいずれの副生物も溶液中に残存するように）、この溶液をろ過して前記第１ドープドポリマーを単離し、この第１のドープドポリマーを第２の溶媒に再び溶かして第１のドープドポリマー溶液を形成する工程を含む、第１のドープドポリマーの溶液を形成する工程；
前記第１のドープドポリマー溶液の第１の層を形成する工程；
第２の非ドープドポリマーを溶媒に溶かし、前記第２の非ドープドポリマーをドーピング剤と反応させて第２のドープドポリマーを形成し（該第２のドープドポリマーは溶液から沈殿し、かつ該反応のいずれの副生物も溶液中に残存するように）、この溶液をろ過して前記第２のドープドポリマーを単離し、この第２のドープドポリマーを第２の溶媒に再び溶かす工程を含む、第２のドープドポリマーの溶液を形成する工程；
前記第２のドープドポリマー溶液から前記第２のドープドポリマーの第２の層を形成する工程；及び
前記第１及び第２のドープドポリマーの層を積層する工程；
から成る、方法。
（４２）前記第２のドープドポリマーの層を、前記第１のドープドポリマー層の全体を覆って、又は一部を覆って形成する工程を含む、（４１）記載の方法。
（４３）前記第１及び第２の非ドープドポリマーの一方又は両方がイオン性であり、かつその対応するドープドポリマーは自己ドープドポリマーである、（３５）、（４１）又は（４２）記載の方法。
（４４）前記層を形成する工程が、スピンコーティング、デイップコーティング、スプレーコーティング、カーテンコーティング、ドクターブレーデイング、スクリーンプリンティング、ロールプリンティング、フレキソプリンティング、オフセットプリンティング、インクジェットプリンティング、スプレーペインティング、スタンピング、及びブラシペインティングから成る群より選択されるプロセスを含む、（３５）〜（４３）のいずれか１つに記載の方法。
（４５）前記第１及び第２の共役有機材料の少なくとも一方が、ポリ(1,4-(2,5-ジヘキシルオキシフェニレン)-4,4'-トリフェニルアミンジイル)を含む、（１６）記載の組成物。
（４６）前記第１及び第２の共役有機材料の少なくとも一方が、ポリ(1,4-(2,5-ジヘキシルオキシフェニレン)-1,4-フェニルオキサジアゾリルフェニレン)を含む、（１６）記載の組成物。
（４７）前記第１及び第２の共役有機材料の少なくとも一方が、ポリ(1,4-(2,5-ジヘキシルオキシフェニレン)-4,4'-ジフェニルオキサジアゾールジイル-コ-1,4-(2,5-ジヘキシルオキシフェニレン)-4,4'-トリフェニルアミンジイル)を含む、（１６）記載の組成物。
（４８）前記第１及び第２の共役有機材料の少なくとも一方が、ポリ-1,4-(2,5-ジヘキシルオキシフェニレン)-4,4'-トリフェニルアミンジイル-コ-1,4-(2-メトキシ-5-(4-ナトリウムスルホナトフェニレンオキシ))フェニレン)を含む、（１６）記載の組成物。
（４９）前記第１及び第２の共役有機材料の少なくとも一方が、ポリ(1,4-(2,5-ジヘキシルオキシフェニレン)-1,4-フェニルオキサジアゾリルフェニレン-コ-1,4-(2-メトキシ-5-(4-トリメチルアンモニウムフェニレンオキシクロライド)-フェニレン))を含む、（１６）記載の組成物。
（５０）前記第１及び第２の層の少なくとも一方の有機材料が、ポリ(1,4-(2,5-ジヘキシルオキシフェニレン)-4,4'-トリフェニルアミンジイル)；ポリ(1,4-(2,5-ジヘキシルオキシフェニレン)-1,4-フェニルオキサジアゾリルフェニレン)；ポリ(1,4-(2,5-ジヘキシルオキシフェニレン)-4,4'-ジフェニルオキサジアゾールジイル-コ-1,4-(2,5-ジヘキシルオキシフェニレン)-4,4'-トリフェニルアミンジイル)；ポリ-1,4-(2,5-ジヘキシルオキシフェニレン)-4,4'-トリフェニルアミンジイル-コ-1,4-(2-メトキシ-5-(4-ナトリウムスルホナトフェニレンオキシ))フェニレン)；及びポリ(1,4-(2,5-ジヘキシルオキシフェニレン)-1,4-フェニルオキサジアゾリルフェニレン-コ-1,4-(2-メトキシ-5-(4-トリメチルアンモニウムフェニレンオキシクロライド)-フェニレン))から成る群より選択される、（９）記載のダイオード。
（５１）第３の半導体領域と第３の電極を有する請求項１記載のダイオードであって、前記第３の電極は前記第３の半導体領域とだけ接し、かつ前記第３の半導体領域は前記第１の半導体領域又は第２の半導体領域の一方とだけ接して、pnp及びnpnから成る群より選択されるトランジスター構造を形成する、ダイオード。
（５２）前記第１、第２、及び第３の領域が、すべて非移動性ドーパントでドープされた有機材料であり、かつ該有機材料は、それぞれ、共役分子、オリゴマー、及びポリマーから成る群より選択される、（５１）記載のダイオード。
（５３）（１）記載のダイオードと、該素子を嫌気的かつ無水状態で維持する手段。